(57)【特許請求の範囲】
【請求項１】
平らな上面と下面（１）とを備える底壁を有する調理器具であって、前記下面は、凹形の刻み目（２）を含む、調理器具において、各刻み目（２）は、２本の径方向ブランチ（３ａ）と、前記２本の径方向ブランチ（３ａ）を連結するその間の中央ブランチ（４）とから構成され、各刻み目は当該中央ブランチ（４）の長さに依存してＵ字またはＶ字の略形状を有することを特徴とする、調理器具。
【請求項２】
平らな上面と下面（１）とを備える底壁を有する調理器具であって、前記下面は、挿入体または材料を内側に有さずに凹形の刻み目（２）を含む、調理器具において、各刻み目（２）は、他から分離され、２本の径方向ブランチ（３ａ）と、前記２本の径方向ブランチ（３ａ）を連結するその間の１本の中央ブランチ（４）のみを含むことを特徴とする、調理器具。
【請求項３】
各刻み目（２）は、他から分離され、前記下面（１）のための支持表面を、平面内に延びる下に位置する表面（１６）上に画定し、および／または前記刻み目（２）の周りに同じレベルで均等に延びる前記下面（１）の窪んでいないゾ−ン（１４）によって完全に取り囲まれていることを特徴とする請求項１または２に記載の調理器具。
【請求項４】
前記中央ブランチ（４）は、前記底壁の中心である中心を有する円形ブランチの孤であり、および／または各刻み目（２）の前記中央ブランチ（４）は、前記底壁の中心の方向に配向されていることを特徴とする請求項１または２に記載の調理器具。
【請求項５】
各刻み目（２）は、前記中央ブランチ（４）の中心を径方向に貫通する径方向の対称軸（３）を有することを特徴とする請求項１または２に記載の調理器具。
【請求項６】
前記中央ブランチ（４）の長さは、前記２本の径方向のブランチ（３ａ）の自由端（５）の長さとは異なり、前記中央ブランチ（４）の長さは、前記自由端（５）の長さより長く、前記中央ブランチ（４）の長さは前記自由端（５）の長さの最大限でも４倍の長さであることを特徴とする請求項１または２に記載の調理器具。
【請求項７】
前記凹形の刻み目（２）は、前記底壁の中心（Ｃ）よりもこの底壁の外側周囲境界（Ｐ）近くまで延びることを特徴とする請求項１または２に記載の調理器具。
【請求項８】
前記底壁は、アルミニウムから作製され、前記アルミニウムは、１０００、３０００、４０００または５０００系に属することを特徴とする請求項１または２に記載の調理器具。
【請求項９】
前記底壁は、２ｍｍから５ｍｍの間の厚さを有することを特徴とする請求項１または２に記載の調理器具。
【請求項１０】
各刻み目（２）は、０．２ｍｍから１ｍｍの間の深さを有することを特徴とする請求項１または２に記載の調理器具。
【請求項１１】
前記下面（１）は、クラウン内に周方向に均等に分散された奇数の刻み目（２）を含むことを特徴とする請求項１または２に記載の調理器具。
【請求項１２】
前記刻み目（２）は、前記底壁の周囲部分に配置されることを特徴とする請求項１または２に記載の調理器具。
【請求項１３】
挿入体（６）は、前記底壁の前記下面（１）の中心に固定されることを特徴とする請求項１２に記載の調理器具。
【請求項１４】
前記挿入体（６）は、星の形状を有することを特徴とする請求項１３に記載の調理器具。
【請求項１５】
前記挿入体（６）の前記星形状を画定するブランチ（７）の数は、前記底壁上に作製された刻み目（２）の数と等しいことを特徴とする請求項１４に記載の調理器具。
【請求項１６】
前記星は、前記刻み目（２）の軸（３）の二等分線を形成する対称軸（８）を有する複数のブランチ（７）を有することを特徴とする請求項１５に記載の調理器具。
【請求項１７】
前記挿入体（６）は、０．２ｍｍと０．８ｍｍの間の厚さを有することを特徴とする請求項１３に記載の調理器具。
【請求項１８】
前記挿入体（６）は、銅およびオーステナイトステンレス鋼のいずれか１つから作製されることを特徴とする請求項１３に記載の調理器具。
【発明の詳細な説明】
【技術分野】
【０００１】
本発明は、フライパン、深さのあるフライパン、片手鍋、またはシチュー鍋、その他などの調理器具に関する。
【背景技術】
【０００２】
平らな上面と、凹形の刻み目を含む下面とを備える底壁を有するタイプの調理器具が、知られている。
【０００３】
本発明の説明では、刻み目（凹面）は、圧力によって通常、少なくとも本質的には一般的に金属製である前記下面にかけられた１回の衝撃または連続的衝撃によって刻印された凹形の形状を有する窪んだマークまたは窪んだ（隠し）模様を意味している。
【０００４】
特許文献１は、主に径方向の溝である凹形の刻み目を有するそのような器具を記載していた。これらの刻み目は、底壁の変形を低減することを可能にする。
【０００５】
しかしながら、一定期間後、食品を料理するために連続的に使用することにより、特に重量の影響下で、下向きに膨らむという底壁の変形が引き起されることが明らかである。
【０００６】
底部の変形を低減するための別の知られている解決策は、底壁を上向きに膨らますことを行うことである。しかし、主な欠点は、底壁の上面の凹凸が大きくなりすぎ、溶けた油脂（油、バターなど）がこの壁の周囲に集中するようになることである。
【０００７】
この新たな欠点は、最初の底壁の上向きの変形を抑えることによって低減させることができる。この場合、熱を用いた数回の使用後、底壁はその上向きに膨らんだ外観を失い、下向きに膨らんで変形するようになる。
【０００８】
特許文献２は、さらに、平らな上面と、それとは異なる単一の凹形の（したがって非貫通の）、刻み目を含む下面とを備える底壁を有する調理器具を開示しており、このとき径方向ブランチは、径方向ブランチのすべてをそれによって互いの間で連通させる連続の円形中央ブランチ４によってすべてが一緒に連結された径方向ブランチ７から（の全体を形成するように）構成されている。
【０００９】
そのような実現化には、より複雑な刻み目の母型を使用し、マークされる壁の中心に関連して正確に配置することを必要とする。
【００１０】
さらに、刻み目は、底部の中心Ｃのほぼ近く／近傍に位置しており、この底部は、当然ながら、横方向の壁となるために底部が上昇し始める周囲線Ｐによって周囲的に限定された中央部分である。これ、またはこの特許に開示された実現化は、経時的な変形の制御には有利に働かない。
【００１１】
特許文献３に関して述べると、平らな上面と、１つではない、すなわち複数の何も有さない凹形の刻み目を含む下面とを備える底壁を有する調理器具がここで開示されているが、刻み目は、それらの一部は少なくとも星の形状であり、このとき径方向ブランチは、貫通することができるディスクもしくは中央形状によって、またはここでも底部の中心の比較的径方向近傍で、連続円形ブランチによってすべて一緒に連結されている。
【先行技術文献】
【特許文献】
【００１２】
【特許文献１】仏国特許第２６６７４９６号明細書
【特許文献２】欧州特許第０９７０６４７号明細書
【特許文献３】仏国特許出願公開第２９１９４８４号明細書
【特許文献４】欧州特許出願公開第９７０６４号明細書
【発明の概要】
【発明が解決しようとする課題】
【００１３】
本発明は、溶けた油脂の場所を過度に制限する結果となる底壁の過度の上向きの膨らみを有することなく、早期のおよび経時的な底壁の変形に対する耐性を改善する調理器具を実現することを狙いとする。
【課題を解決するための手段】
【００１４】
本発明によれば、上記で述べたタイプの調理器具では、複数の凹形の刻み目が底部内に設けられ、各刻み目は、２本の径方向ブランチと、２本の径方向ブランチを連結する１本の中央ブランチとから構成される（すなわちこの用語の一般的な意味によれば：「排他的に備える」）。したがって、各刻み目は、（図１、２などの正面図では）中央ブランチの長さによってＵ字またはＶ字の略形状を有する。
【発明の効果】
【００１５】
Ｉの形状の刻み目の代わりにＵ字またはＶ字の形状の刻み目を使用することにより、調理器具は、溶けた油脂の分散を妨げる底壁の上面の平坦性を有することなく、変形を受けるまでにより多くの加熱および冷却サイクルに耐えることが可能になることが明らかである。
【００１６】
本発明の他の特記事項および利点は、付属の図に示す非制限の例によって与えられた２つの実施形態で明らかになるものとする。
【図面の簡単な説明】
【００１７】
【図１】第１の実施形態によるフライパンの底壁の下面の図である。
【図２】第２の実施形態によるフライパンの底壁の下面の図である。
【図３】断面線ＩＩＩ−ＩＩＩに対応する断面図である。
【図４】断面線ＩＶ−ＩＶに対応する断面図である。
【図５】断面線Ｖ−Ｖに対応する断面図である。
【図６】断面線ＶＩ−ＶＩに対応する断面図である。
【図７】断面線ＶＩＩ−ＶＩＩに対応する断面図である。
【図８】断面線ＶＩＩＩ−ＶＩＩＩに対応する断面図である。
【発明を実施するための形態】
【００１８】
図１および２は、フライパンの底壁の下面１を示している。
【００１９】
この壁上で油脂の良好な分散を得るために、壁の上面１０は平らである。したがって、壁の上面は、下面１とは異なっていかなる変形も有さず、いかなる穴も有さず、この表面１０上でのフライ返しの自由な摺動を妨げる刻み目または他の窪みによって窪んでいない。壁の上面は、ＰＴＦＥ（ポリテトラフルオロエチレン）コーティングのものなどの小さい凹凸を有することができる。
【００２０】
したがって、平らな上面１０は、より好ましくは、キャップ１２の形状の凹形の壁を覆う（ＰＴＦＥなどの）付着防止層１１のものとする。表面１０は、本明細書に関係する調理器具１３内に置かれた食品を受け入れる。
【００２１】
壁１２は、機能を考慮すると金属製である。アルミニウムなどの軟質金属が推奨される。
【００２２】
表面１０とは異なり、底壁の下面１（正確には壁１２のもの）は、凹形の刻み目２を含み、その各々が、２本の径方向ブランチ３ａおよび２本の径方向のブランチ３ａを連結する１本の中央ブランチ４から構成される。したがって、各刻み目２は、これらのブランチ３ａおよび４のみを含む。
【００２３】
下面１は、調理器具１３を加熱するために保持される熱源１５（たとえばガスバーナ）上に置かれるものである。
【００２４】
理解されているように、各刻み目２は、材料を有しておらず、内側に挿入体６は存在していない（挿入体６は以下を参照）。
【００２５】
図１〜８を比較することによって、各凹形の刻み目２（したがって他とは完全に交わらない）が、各刻み目の周りに同じレベルで均等に延びる表面１の窪んでいないゾ−ン１４によって完全に取り囲まれていることがさらに確認される。補完的には、前記刻み目２周りの周囲に延びるこの窪んでいないゾ−ン１４は、全体的に平面１６上に支持面、すなわち下面１用の支持面を画定することも確認される。
【００２６】
さらに、各刻み目は、中央ブランチ４の中心を通過する対称軸３を有する。この軸３は、径方向に向けられる。この実施形態では、中央ブランチ４は、一方では、底壁の中心である中心を有する円弧内のブランチであり、他方では底壁の中心方向に向けられている。２本の径方向ブランチの自由端５は、底壁の周囲上の方向に向けられている。図１および２に示すように、刻み目２は、より好ましくは底壁の周囲部分に配置されている。
【００２７】
したがって、底部の求められる経時的な安定性のために、各刻み目２は、ここでは、底部の中心Ｃよりもこの底部の外側周囲限界Ｐの近くまで径方向に延びている。
【００２８】
これらの実施形態では、中央ブランチ４の長さは、各径方向ブランチ３ａの自由端５のものとは異なる。より好ましくは、中央ブランチ４は、自由端５より幅が広い。またより好ましくは、中央ブランチ４の長さは、自由端５のものの最大限でも４倍である。最適な配分は、２倍の比にすることが簡単であり、この場合１０ｍｍの中央ブランチ４の長さおよび５ｍｍの自由端５のものである。
【００２９】
底壁の曲げ変形をさらに抑えるために、下面１が、クラウン内に均等に分散された奇数（少なくとも３つ）の刻み目２を有することが推奨される（ここでは７つの刻み目２が存在している）。刻み目２の数は、調理器具の直径によって決定する：１００ｍｍ未満の底直径の場合は３つ、１５０ｍｍ未満の直径の場合は５つ、２５０ｍｍ未満の直径の場合は７つ、およびそれ以上は９つが推奨される。
【００３０】
より好ましくは、底壁は、１０００、３０００、４０００または５０００系から選ばれたアルミニウムから作製される。その厚さは、より好ましくは２ｍｍから５ｍｍの間であり、各刻み目２の深さは、０．２ｍｍから１ｍｍの間である。いずれの場合も、刻み目は、底壁を貫通しない。
【００３１】
１０００、３０００、４０００または５０００から作製され、２ｍｍから５ｍｍの間の厚さを有し、下壁内でＵ字またはＶ字の形状の刻み目２が達成される底壁を有することにより、底壁の変形を、最初に反対方向の大幅な変形を実行する必要なく大幅に抑えることが可能になる。
【００３２】
これらの実施形態では、刻み目は、圧印加工によって達成される。（底壁になることを目的とする）アルミニウムディスクが、プレス上でパンチと母型の間に配置される。調理器具は、刻み目２をパンチングした後でアルミニウム製のディスクを打ち抜き加工することによって実行される。
【００３３】
第２の実施形態では、挿入体６が、底壁の下面１の中心に固定される。挿入体６は、星の形状を有する。これは、より好ましくは銅またはオーステナイトステンレス鋼から作製され、０．２ｍｍから０．８ｍｍの間の厚さを有する。
【００３４】
そのような挿入体をＵ字またはＶ字の形状の刻み目と共に使用することにより（そして挿入体無しでは、ここでは材料を有さない）、底壁の変形を、それを上向きに膨らませるよう導くことが可能になる。刻み目２は、底壁の変形の大きさを抑え、底壁（アルミニウム）のものとは異なる金属（銅またはオーステナイトステンレス鋼）を有する挿入体の存在により、２つの材料の膨張係数に差異があるためにこうした変形に導くことが可能になる。
【００３５】
挿入体６の星形状を画定する各ブランチ７は、径方向に向けられた対称軸８を有する。
【００３６】
より好ましくは、ブランチ７の数は、刻み目２の数に等しい。この場合、刻み目２の軸３は、図２に示すように、ブランチ７の軸８の二等分線を形成することが好ましい。
【００３７】
第２の実施形態では、挿入体６は、刻み目２と同じ圧印加工作業時に圧印加工によって固定される。その耐性を改善するために、挿入体６は、取付けオリフィス９を備える。
【００３８】
本発明による調理器具を実現するための方法は、以下のステップをたどることによって行うことができる：刻み目２および場合によっては挿入体６をディスク上に圧印加工するステップ、調理器具の形成のために打ち抜き加工するステップ、さまざまなコーティング（エナメル、付着防止など）を施すステップ、および調理器具を仕上げるステップ。
【００３９】
代替策は、付着防止コーティングでディスクを（場合によっては両面に）コーティングし、次いで刻み目２および場合によっては挿入体６を圧印加工し、次いで打ち抜き加工によって調理器具を形成し、最後に仕上げステップを行うことである。
【００４０】
本明細書の以下において、さまざまなフライパンの耐性を比較することができる経年変化比較試験が、本出願人の内部基準に従って実施される。底部の変形の測定はすべて、２５回の２２０℃の加熱サイクルおよび冷却サイクルの後で行われる。
【００４１】
既存の製品レンジに関して：
−平滑な（したがっていかなる刻み目も有さず、何も有さないまたは中が詰まった）内面を備えた「Ｅｓｓｅｎｃｉａ」では、変形は０．０９ｍｍの下向きであり、
−これもまた平滑な内面を備えた「Ｅｖｉｄｅｎｃｅ」では、変形は０．３７ｍｍの下向きであり、
−（正面から見て）Ｉ字の形状の刻み目を有する内面を備えた「Ｅｌｅｇａｎｃｅ」では、変形は０．０４ｍｍの下向きであり、
−特許文献３で提供されたものによる、その中心に圧印加工された銅鉄板を有する内面を備えた「Ｐｅｒｆｏｒｍａｎｃｅ」では、変形は０．２４ｍｍの上向きである。
【００４２】
本発明による製品レンジに関しては、
−挿入体無しの（正面から見て）Ｕ字形の刻み目を備えた底部上では、変形は０．０９ｍｍの上向きであり、
−ディスクの形状の挿入体を有する（正面から見て）Ｕ字形の刻み目を備えた底部上では、変形は０．１１ｍｍの上向きであり、
−星の形状の中実挿入体を有する（正面から見て）Ｕ字形の刻み目を備えた底部上では、変形は０．１４ｍｍの上向きであり、
−星の形状でパンチングされた挿入体を有する（正面から見て）Ｕ字形の刻み目を備えた底部上では、変形は０．１３ｍｍの上向きである。
【００４３】
したがって、「Ｅｓｓｅｎｃｉａ」、「Ｅｖｉｄｅｎｃｅ」および「Ｅｌｅｇａｎｃｅ」の製品レンジでは、底壁は、急速に下向きに膨らみ（それによって加熱接触面が小さくなるためにフライパンがすぐに使用できなくなる）、「Ｐｅｒｆｏｒｍａｎｃｅ」製品レンジでは、底壁は上向きに大きく膨らみすぎる（その結果、周囲に油脂の集中が生じる）。
【００４４】
それとは異なり、本発明による製品レンジでは、一方では、底壁は落ち込まず、他方ではその上向きの変形は小さく（「Ｐｅｒｆｏｒｍａｎｃｅ」製品レンジの約半分未満）とどまり、それによって油脂の比較的均一な分散を有することが可能になる。
【００４５】
本発明は、本明細書の上記で紹介した２つの実施形態に限定されない。したがって、Ｕ字形またはＶ字形の刻み目は、一続きの刻み目の形態でクラウン内に均等に分散させることができ、この一続きのものは、クラウン内に均等に分散され、各々の一続きのものは、内側に互いに重ねられ同じ対称軸を有する複数の刻み目を含み、たとえば第１の刻み目は、第２の刻み目の３本のブランチによって画定されたハウジング内に配置され、第２の刻み目はそれ自体、第３の刻み目の３本のブランチによって画定されたハウジング内に配置される。
【００４６】
比較試験が実施された。以下に詳述する。
【００４７】
【表１−１】
0005801631.tif 000002
【００４８】
【表１−２】
0005801631.tif 000003
【００４９】
Ｄは、（周囲温度ｔ℃：２３℃時の）製品の底部の基準直径である。
（ｃ）規格ＥＮ１２  ９８３−２を参照願う。
グラフ化した結果
【００５０】
【表２】
0005801631.tif 000004
【００５１】
結論
いずれのタイプの製品も、ほぼ同じ元の凹度および（経年変化後：（ｂ）の）ほぼ同じ高温変形を有する底部を各々が有する。
【００５２】
ＧＶ３の底部で到達した凹度は、前記試験に加えて、試験されるＧＶ４の底部のものよりわずかに小さい。しかし、第１の加熱およびその後の熱応力（ステップａおよびｂ）後は、その間のギャップは低減される。
【００５３】
主に、ＧＶ４の底部は、（熱応力前後の変形を比較して）ＧＶ３のものより良好に経年変化している。さらに、熱上昇下（均一化するための時間（ｃ）および底部で温度を均一化するための最高温度）の底部の反応は、ＧＶ４製品の方が良好である。
【００５４】
注釈：上記で引用したＧＶ３の底部の代わりに特許文献４に適合する料理用製品の底部を使用して上記の通りに試験すると、上記で詳述した特許文献３に適合する底部で得たものより良好な結果にはならなかった。
【図１】
0005801631.tif 000005
【図２】
0005801631.tif 000006
【図３】
0005801631.tif 000007
【図４】
0005801631.tif 000008
【図５】
0005801631.tif 000009
【図６】
0005801631.tif 000010
【図７】
0005801631.tif 000011
【図８】
0005801631.tif 000012